(57)【要約】      （修正有）【課題】電解液のイオン導電性を向上させ、高レート特性に優れたリチウムイオン二次電池を提供する。【解決手段】リチウムイオン二次電池は、電解液に、化学式（１）及び化学式（２）で示される化合物のうち少なくとも一方を０．１〜１０質量％添加化合物として含む。2015125949.tif 0000162015125949.tif 000017〔Ｒ１〜Ｒ３はＣ１〜４のアルキル基、Ｒ４〜Ｒ７はＨ又は１〜４のアルキル基、Ｒ８、Ｒ９はＣ１〜４のアルキル基〕更に電解液には溶媒として環状カーバイトと低粘度溶媒を含有することが望ましい。【選択図】図１
2015125949.tif 000002
【特許請求の範囲】
【請求項１】
正極、負極、セパレータ及び電解液を有するリチウムイオン二次電池において、
前記電解液には、化学式（１）および化学式（２）で示される化合物のうち少なくとも一方を含むことを特徴とするリチウムイオン二次電池。
【化１】
2015125949.tif 000014
〔化学式（１）中、Ｒ１、Ｒ２およびＲ３は炭素数１〜４のアルキル基を表し、Ｒ４、Ｒ５、Ｒ６およびＲ７は水素原子または炭素数１〜４のアルキル基を表す。〕
【化２】
2015125949.tif 000015
〔化学式（２）中、Ｒ８およびＲ９は炭素数１〜４のアルキル基を表す。〕
【請求項２】
前記化合物が前記電解液中に、０．１〜１０質量％含まれることを特徴とする請求項１に記載のリチウムイオン二次電池。
【発明の詳細な説明】
【技術分野】
【０００１】
本発明は、リチウムイオン二次電池に関する。
【背景技術】
【０００２】
近年の電子機器、特に携帯電話、ノート型パーソナルコンピュータ、ビデオカメラなどの携帯用情報機器の発達や普及に伴い、小型、軽量で、かつエネルギー密度が高い二次電池の需要が大きく伸張し、なお、高性能化の検討がなされている。また、今後は自動車用等の大型電池での利用の拡大が期待されている。このような二次電池として特にリチウムイオン二次電池が注目されている。
【０００３】
リチウムイオン二次電池の一般的な構造は、リチウム−コバルト複合酸化物などの正極活物質粉末、導電性粉末、及びバインダからなる正極活物質層をアルミニウム箔からなる正極集電体表面に形成してなる正極と、炭素系の負極活物質粉末、及びバインダからなる負極活物質層を銅箔からなる負極集電体表面に形成してなる負極を、多孔質のフィルムからなるセパレータを介して重ね、電解液を含浸し発電素子としたものである。
【０００４】
電解液には、非プロトン性有機溶媒にＬｉＢＦ４、ＬｉＰＦ６、ＬｉＣｌＯ４、ＬｉＡｓＦ６、ＬｉＣＦ３ＳＯ３、Ｌｉ２ＳｉＦ６などのＬｉ電解質を溶解させた溶液が用いられる。リチウムイオン二次電池では、電解液は正極と負極間のイオンの受け渡しをする役割を担う。電池の高レート特性を向上するには正極と負極間のイオンの受け渡し速度をなるべく高める必要があり、電解液のイオン導電性を高くすることや、電解液の粘度を低くして、拡散による物質移動を起りやすくする必要がある。
【０００５】
このような要件を満たす電解液として、一般的には、プロピレンカーボネート、エチレンカーボネートなどの高誘電率カーボネート溶媒と、ジエチルカーボネート、メチルエチルカーボネートやジメチルカーボネートなどの低粘度カーボネート溶媒の混合溶媒にＬｉＰＦ６などのリチウム塩を溶解したものが使用されている。
【０００６】
しかしながら、電池を使用している間に、正極もしくは負極表面で電解液が分解し、その分解物がイオン導電性を低下させるという問題があった。分解物によるイオン導電性の低下を防ぐ方法として、フッ素化シラン化合物を電解液に添加する方法が提案されているが、高レート特性を向上させるにはまだ不十分なイオン導電性であった（特許文献１参照）。
【先行技術文献】
【特許文献】
【０００７】
【特許文献１】特開２００４−１７１９８１号公報
【発明の概要】
【発明が解決しようとする課題】
【０００８】
本発明は、前記課題に鑑みてなされたものであり、電解液のイオン導電性を向上させ、高レート特性に優れたリチウムイオン二次電池を提供することを目的とする。
【課題を解決するための手段】
【０００９】
本発明にかかるリチウムイオン二次電池は、正極、負極、セパレータ及び電解液を含み、電解液には、化学式（１）および化学式（２）で示される化合物のうち少なくとも一方を含むことを特徴とする。
【００１０】
【化１】
2015125949.tif 000003
〔化学式（１）において、Ｒ１、Ｒ２およびＲ３は炭素数１〜４のアルキル基を表し、Ｒ４、Ｒ５、Ｒ６およびＲ７は水素原子または炭素数１〜４のアルキル基を表す。〕
【００１１】
【化２】
2015125949.tif 000004
〔化学式（２）において、Ｒ８およびＲ９は炭素数１〜４のアルキル基を表す。〕
【００１２】
化学式（１）もしくは化学式（２）で示される化合物のＳＯ３ＣＦ３基が電解液中で配列し、さらには、ＣＦ３基の電子吸引性に起因する負電荷にリチウムイオンが引き寄せられ、配列したＳＯ３ＣＦ３基に沿うようにリチウムイオンが動くことで、イオン導電性が向上するものと推測される。すなわち、リチウムイオンの動きがスムーズになることで、高レート特性が向上するものと推測される。
【００１３】
本発明にかかるリチウムイオン二次電池は、上述の化合物が電解液中に、０．１〜１０質量％含まれることを特徴とする。
【００１４】
添加量を上述の範囲とすることで、より効果的に高レート特性を向上させることが可能となる。
【発明の効果】
【００１５】
本発明によれば、高レート特性に優れたリチウムイオン二次電池を提供することができる。
【図面の簡単な説明】
【００１６】
【図１】リチウムイオン二次電池の模式断面図である。
【図２】化学式（１）で示される化合物を含有することによる効果発現のメカニズムを示した模式図である。
【図３】化学式（２）で示される化合物を含有することによる効果発現のメカニズムを示した模式図である。
【図４】電解液溶媒と界面活性剤のようなミセル構造を取りやすく、イオン導電性に優れた配列構造を取りにくい場合の模式図である。
【発明を実施するための形態】
【００１７】
以下、図面を参照しながら本実施形態の好適な実施形態について説明する。ただし、本発明にかかるリチウムイオン二次電池は、以下の実施形態に限定されるものではない。なお、図面の寸法比率は図示の比率に限られるものではない。
【００１８】
（リチウムイオン二次電池）
続いて、本実施形態に係る電極、及びリチウムイオン二次電池について図１を参照して簡単に説明する。
【００１９】
リチウムイオン二次電池１００は、主として、発電要素３０、発電要素３０を密閉した状態で収容するケース５０、及び発電要素３０に接続された一対のリード６０，６２を備えている。
【００２０】
発電要素３０は、一対の電極１０、２０がセパレータ１８を挟んで対向配置されたものである。正極１０は、正極集電体１２上に正極活物質層１４が設けられたものである。負極２０は、負極集電体２２上に負極活物質層２４が設けられたものである。正極活物質層１４及び負極活物質層２４がセパレータ１８の両側にそれぞれ接触している。正極活物質層１４、負極活物質層２４、及び、セパレータ１８の内部に電解液が含有されている。正極集電体１２及び負極集電体２２の端部には、それぞれリード６０，６２が接続されており、リード６０，６２の端部はケース５０の外部にまで延びている。
【００２１】
（電解液）
電解液は、溶媒と、電解質と、添加化合物として化学式（１）および化学式（２）で示される化合物のうち少なくとも一方を含む。
【００２２】
【化３】
2015125949.tif 000005
〔化学式（１）において、Ｒ１、Ｒ２およびＲ３は炭素数１〜４のアルキル基を表し、Ｒ４、Ｒ５、Ｒ６およびＲ７は水素原子または炭素数１〜４のアルキル基を表す。〕
【００２３】
【化４】
2015125949.tif 000006
〔化学式（２）において、Ｒ８およびＲ９は炭素数１〜４のアルキル基を表す。〕
【００２４】
溶媒は、環状カーボネートと、低粘度溶媒と、を含有していることが好ましい。環状カーボネートは解質であるリチウム塩の解離を促す様、誘電率が２０以上であることを特徴とする。低粘度溶媒はリチウムイオンの移動度を改善する様、粘度が１．０ｃＰ以下である有機溶媒のことを指す。
【００２５】
環状カーボネートとしては、エチレンカーボネート、プロピレンカーボネート及びブチレンカーボネートなどを用いることができ、中でもエチレンカーボネートを含むことが好ましい。エチレンカーボネートをプロピレンカーボネートやブチレンカーボネートと混合して使用してもよい。
【００２６】
また、低粘度溶媒として、ジエチルカーボネート、ジメチルカーボネート、エチルメチルカーボネート、エチルプロピルカーボネート、酢酸メチル、酢酸エチル、プロピオン酸メチル、プロピオン酸エチル、γ−ブチロラクトン、１，２−ジメトキシエタン、１，２−ジエトキシエタンなどを用いることができ、これら低粘度溶媒を２種以上を混合して用いてもよい。
【００２７】
非水溶媒中の環状カーボネートと低粘度溶媒の割合は体積にして１：９〜１：１にすることが好ましい。
【００２８】
電解質としては、ＬｉＣｌＯ４、ＬｉＢＦ４、ＬｉＰＦ６、ＬｉＰＯＦ２、ＬｉＡｓＦ６、ＬｉＣＦ３ＳＯ３、ＬｉＣＦ３ＣＦ２ＳＯ３、ＬｉＣ（ＣＦ３ＳＯ２）３、ＬｉＮ（ＣＦ３ＳＯ２）２、ＬｉＮ（ＣＦ３ＣＦ２ＳＯ２）２、ＬｉＮ（ＣＦ３ＳＯ２）（Ｃ４Ｆ９ＳＯ２）、ＬｉＮ（ＣＦ３ＣＦ２ＣＯ）２等が挙げられ、２種以上を混合して用いてもよい。特に、導電性が高くなるＬｉＰＦ６を含むことが好ましい。
【００２９】
ＬｉＰＦ６を非水溶媒に溶解する際は、非水電解液中の電解質の濃度を、０．５〜２．０ｍｏｌ／Ｌに調整することが好ましい。電解質の濃度が０．５ｍｏｌ／Ｌ以上であると、非水電解液の導電性を充分に確保することができ、充放電時に十分な容量が得られやすい。また、電解質の濃度を２．０ｍｏｌ／Ｌ以内に抑えることで、非水電解液の粘度上昇を抑え、リチウムイオンの移動度を充分に確保することができ、充放電時に十分な容量が得られやすくなる。
【００３０】
ＬｉＰＦ６をその他の電解質と混合する場合にも、非水電解液中のリチウムイオン濃度を０．５〜２．０ｍｏｌ／Ｌに調整することが好ましく、ＬｉＰＦ６からのリチウムイオン濃度がその５０ｍｏｌ％以上含まれることがさらに好ましい。
【００３１】
ＬｉＰＦ６が水分と反応して生成するフッ化水素またはフッ素イオンは、非水電解液中に５０ｐｐｍ以下であることが好ましく、３０ｐｐｍ以下であることがさらに好ましい。そのためにも、非水電解液中の水分は５０ｐｐｍ以下であることが好ましく、３０ｐｐｍ以下であることがさらに好ましい。
【００３２】
化学式（１）および化学式（２）で示される化合物のうち少なくとも一方を含有することによる効果発現のメカニズムははっきりとしないが、本発明者らは以下のように考えている。
【００３３】
図２は、化学式（１）で示される化合物を含有することによる効果発現のメカニズムを示した模式図である。化学式（１）で示される化合物は、Ｓｉ原子とＳＯ３ＣＦ３基の間に芳香族環を介しており、Ｓｉ原子同士、および芳香族環同士のπ電子共役系による高密度パッキングの相互作用により、電解液中で会合状態を取りやすいと考えられる。そのような会合状態を形成することで、ＳＯ３ＣＦ３基も配列することになり、ＣＦ３基の電子吸引性に起因する負電荷にリチウムイオンが引き寄せられ、配列したＳＯ３ＣＦ３基に沿うようにリチウムイオンが動くことで、イオン導電性が向上するものと推測される。
【００３４】
図３は、化学式（２）で示される化合物を含有することによる効果発現のメカニズムを示した模式図である。化学式（２）で示される化合物は、Ｓｉ原子を挟んでＳＯ３ＣＦ３基が対称に配置した構造であり、Ｓｉ原子同士の相互作用および対称構造により、電解液中で会合状態を取りやすいと考えられる。そのような会合状態を形成することで、ＳＯ３ＣＦ３基が配列することになり、ＣＦ３基の電子吸引性に起因する負電荷にリチウムイオンが引き寄せられ、配列したＳＯ３ＣＦ３基に沿うようにリチウムイオンが動くことで、イオン導電性が向上するものと推測される。
【００３５】
これに対し、Ｓｉ原子を挟んでＳＯ３ＣＦ３基が対称に配置していない構造（例えば、トリフルオロメタンスルホン酸トリメチルシリル）では、電解液溶媒と界面活性剤のようなミセル構造を取りやすく、イオン導電性に優れた配列構造を取りにくいと考えられる。その結果、リチウムイオンの動きがスムーズとはならず、高レート特性の向上が困難となる。図４に模式図を示す。
【００３６】
このように、本実施形態の化合物を添加剤として用いることで、電解液中でのイオン導電性が向上し、すなわち、リチウムイオンの動きがスムーズになることで、高レート特性を向上させることが出来る。
【００３７】
上述の化合物の含有量は０．１〜１０質量％が好ましい。
【００３８】
添加量を上述の範囲とすることで、より効果的に高レート特性を向上させることが可能となる。
【００３９】
（正極）
正極１０は、正極集電体１２の両面に正極活物質層１４を備えて構成されている。さらに正極活物質層１４は、正極活物質材料と、導電助剤と、結着剤とを含む塗料を正極集電体１２に塗布することによって形成されている。
【００４０】
正極活物質材料は、リチウムイオンの吸蔵及び放出、リチウムイオンの脱離及び挿入（インターカレーション）、又は、リチウムイオンと該リチウムイオンのカウンターアニオン（例えば、ＰＦ６−）とのドープ及び脱ドープを可逆的に進行させることが可能であれば特に限定されず、公知の電極活物質材料を使用できる。例えば、コバルト酸リチウム（ＬｉＣｏＯ２）、ニッケル酸リチウム（ＬｉＮｉＯ２）、リチウムマンガンスピネル（ＬｉＭｎ２Ｏ４）、一般式：ＬｉＮｉｘＣｏｙＭｎｚＯ２（ｘ＋ｙ＋ｚ＝１）やＬｉａＮｉｘＣｏｙＡｌ１−ｘ−ｙＯ２（０．９８＜ａ＜１．２、０＜ｘ，ｙ＜１）で表される複合金属酸化物、オリビン型ＬｉＭＰＯ４（ただし、Ｍは、Ｃｏ、Ｎｉ、Ｍｎ、ＦｅまたはＶを示す）等の複合金属酸化物が挙げられる。  
【００４１】
導電助剤は特に限定されず、公知の導電助剤を使用できる。例えば、カーボンブラックのような熱分解炭素、コークス類、ガラス状炭素類、有機高分子化合物焼成材料、炭素繊維、あるいは活性炭などの炭素材が挙げられる。また、難黒鉛化性炭素、易黒鉛化性炭素、黒鉛などの負極活物質材料を、形状を変えて添加してもよい。
【００４２】
カーボンブラックとしては、特に、アセチレンブラック、ケッチェンブラック等が好ましく、ケッチェンブラックが特に好ましい。電子伝導性の多孔体を含有させることにより正極活物質材料の粒子と結着剤の界面に空孔を形成でき、その空孔により正極活物質層１４への電解液の染み込みを容易にするので好ましい。
【００４３】
結着剤は、前述の正極活物質材料の粒子と導電助剤の粒子とを結着可能なものであれば特に限定されない。例えば、ポリフッ化ビニリデン（ＰＶＤＦ）等のフッ素樹脂が挙げられる。また、この結着剤は、前述の正極活物質材料の粒子と導電助剤の粒子との結着のみならず、正極集電体１２への結着に対しても寄与している。
【００４４】
正極集電体１２は、リチウムイオン二次電池用の集電体に使用されている各種公知の金属箔を用いることができる。具体的には、アルミニウム箔を用いることが好ましい。
【００４５】
（負極）
負極２０は、負極集電体２２の両面に負極活物質層２４を備えて構成されている。さらに、負極活物質層２４は、負極活物質材料と、導電助剤と、結着剤とを含む塗料を負極集電体２２に塗布することによって形成されている。
【００４６】
負極活物質材料は、天然黒鉛、人造黒鉛（難黒鉛化炭素、易黒鉛化炭素、低温度焼成炭素等）、ＭＣＦ（メソカーボンファイバ）等の炭素材から選ばれる少なくとも１種を含んでいる。中でも、良好な負極容量及びサイクル特性を示すことから人造黒鉛が好ましく、電極密度向上の観点から、人造黒鉛を天然黒鉛と混合して使用することが更に好ましい。その他、例えば、Ａｌ、Ｓｉ、Ｓｎ等のリチウムと化合物を形成することのできる金属、ＳｉＯ２、ＳｎＯ２等の酸化物を主体とする非晶質の化合物、チタン酸リチウム（Ｌｉ４Ｔｉ５Ｏ１２）など公知の負極活物質材料を炭素材と混合させて使用してもよい。
【００４７】
更に、負極活物質材料以外の各構成要素（導電助剤、結着剤）は、正極１０で使用されるものと同様の物質を使用することができる。したがって、負極２０に含まれる結着剤も、前述の正極活物質材料の粒子と導電助剤の粒子との結着のみならず、負極集電体２２への結着に対しても寄与している。
【００４８】
負極集電体２２は、リチウムイオン二次電池用の集電体に使用されている各種公知の金属箔を用いることができる。具体的には、銅箔を用いることが好ましい。
【００４９】
（セパレータ）
セパレータ１８は絶縁性の多孔体から形成されていれば、材料、製法等は特に限定されず、リチウムイオン二次電池１００に用いられている公知のセパレータを使用することができる。例えば、絶縁性の多孔体としては、公知のポリオレフィン樹脂、具体的にはポリエチレン、ポリプロピレン、１−ブテン、４−メチル−１−ペンテン、１−ヘキセンなどを重合した結晶性の単独重合体または共重合体が挙げられる。これらの単独重合体または共重合体は、１種を単独で使用することができるが、２種以上のものを混合して用いてもよい。また、単層であっても複層であってもよい。
【００５０】
ケース５０は、その内部に発電要素３０及び電解質溶液を密封するものである。ケース５０は、電解質溶液の外部への漏出や、外部からのリチウムイオン二次電池１００内部への水分等の侵入等を抑止できる物であれば特に限定されない。例えば、ケース５０として、図１に示すように、金属箔５２を高分子膜５４で両側からコーティングした金属ラミネートフィルムを利用できる。金属箔５２としては例えばアルミ箔を、合成樹脂膜５４としてはポリプロピレン等の膜を利用できる。例えば、外側の高分子膜５４の材料としては融点の高い高分子例えばポリエチレンテレフタレート（ＰＥＴ）、ポリアミド等が好ましく、内側の高分子膜５４の材料としてはポリエチレン、ポリプロピレン等が好ましい。
【００５１】
リード６０，６２は、アルミやニッケル等の導電材料から形成されている。
【００５２】
以下、実施例及び比較例を挙げて本発明について更に詳しく説明するが、本発明はこれらの実施例に何ら限定されない。
【実施例】
【００５３】
以下に示す手順により、実施例１〜２１、比較例１〜３および参考例１〜２のリチウムイオン二次電池を作製し、評価を行った。
【００５４】
（実施例１）
まず、正極を作製した。正極の作製においても、正極活物質材料としてＬｉＮｉ１／３Ｃｏ１／３Ｍｎ１／３Ｏ２（９０質量％）、導電助剤としてカーボンブラック（６質量％）、結着剤としてＰＶＤＦ（４質量％）を混合し、ＮＭＰ中に分散させ、スラリーを得た。得られたスラリーを集電体であるアルミニウム箔に塗布して乾燥させ、圧延を行い、正極を得た。
【００５５】
次に、負極を作製した。負極の作製においては、先ず、負極活物質材料として人造黒鉛（９０質量％）、導電助剤としてカーボンブラック（２質量％）、結着剤としてポリフッ化ビニリデン（以下、ＰＶＤＦという。）（８質量％）を混合し、溶剤のＮ−メチル−２−ピロリドン（以下、ＮＭＰという。）中に分散させ、スラリーを得た。得られたスラリーをドクターブレード法により集電体である電解銅箔に塗布し、１１０℃で乾燥させた。乾燥後に圧延を行い、負極を得た。
【００５６】
次に、電解液を調製した。エチレンカーボネート、ジエチルカーボネートを体積比３：７で混合した溶液中に、ＬｉＰＦ６を１．０ｍｏｌ／Ｌの割合で添加した。この電解液の全体に、化学式（１）で示される化合物として、Ｒ１、Ｒ２、Ｒ３およびＲ４がＣＨ３基であり、Ｒ５、Ｒ６およびＲ７が水素原子である化合物を添加化合物として０．０５質量％含まれるように添加して電解液を得た。
【００５７】
【化５】
2015125949.tif 000007
〔化学式（１）において、Ｒ１、Ｒ２、Ｒ３およびＲ４はＣＨ３基を表し、Ｒ５、Ｒ６およびＲ７は水素原子を表す。〕
【００５８】
得られた負極及び正極の間にポリエチレンからなるセパレータを挟んで積層し積層体（素体）を得た。得られた積層体をアルミラミネートパックに入れ、このアルミラミネートパックに非水電解液を注入した後に真空シールし、リチウムイオン二次電池（縦：６０ｍｍ、横：８５ｍｍ、厚さ：３ｍｍ）を作製した。
【００５９】
（実施例２〜２１及び比較例１〜３）
電解液に含有する添加化合物として化学式（１）で示される化合物のＲ１からＲ７または、化学式（２）で示される化合物のＲ８からＲ９を表１に示すように変更し含有量を表１に示すように変えた以外は、実施例１と同様にして実施例２〜２１のリチウムイオン二次電池を作製した。また、添加化合物として、化学式（３）〜（５）の化合物を用い、添加量を４．０質量％とする以外は実施例１と同様にして比較例１〜３のリチウムイオン二次電池を作製した。
【００６０】
【化６】
2015125949.tif 000008
〔化学式（２）において、Ｒ８およびＲ９は炭素数１〜４のアルキル基を表す。〕
【００６１】
【化７】
2015125949.tif 000009
【００６２】
【化８】
2015125949.tif 000010
【００６３】
【化９】
2015125949.tif 000011
【００６４】
（参考例１）
正極活物質材料をＬｉＣｏＯ２に変更する以外は、実施例４と同様にして参考例１のリチウムイオン二次電池を作製した。
【００６５】
（参考例２）
負極活物質材料をＳｉＯ２に変更する以外は、実施例１４と同様にして参考例２のリチウムイオン二次電池を作製した。
【００６６】
（初期充放電）
実施例１〜２１、比較例１〜３および参考例１〜２で得られたリチウムイオン二次電池について、恒温槽にて２５℃に設定された環境下で初回の充電を行い、その直後に初回放電を行った。なお、充電は３０ｍＡで４．２Ｖまで定電流定電圧充電を行い、放電は３０ｍＡで２．５Ｖまで定電流放電を行った。
【００６７】
（レート特性の測定）  
初期充放電を終えたリチウムイオン二次電池について、１Ｃ（２５℃で定電流放電を行ったときに１時間で放電終了となる電流値）から１０Ｃ（２５℃で定電流放電を行ったときに０．１時間で放電終了となる電流値）までの放電容量を測定した。１Ｃでの放電容量を１００％とした場合の５Ｃでの放電容量の比率（％）を高レート特性として求めた。実施例１〜２１および参考例１〜２の結果を表１に、比較例１〜３の結果を表２に示す。
【００６８】
実施例１〜２１と比較例１〜３との比較より、電解液が、化学式（１）および化学式（２）で示される化合物のうち少なくとも一方を含有することにより、高レート特性を得られることが確認できた。
【００６９】
また、実施例１〜６および実施例１１〜１６より、電解液が、化学式（１）および化学式（２）で示される化合物のうち少なくとも一方を０．１質量％〜１０質量％含有することにより、より良好な高レート特性を得られることが確認できた。
【００７０】
参考例１〜２より、電解液が、化学式（１）および化学式（２）で示される化合物のうち少なくとも一方を含有することにより、正極活物質材料や負極活物質材料によらず高レート特性を得られることが確認できた。
【００７１】
【表１】
2015125949.tif 000012
【００７２】
【表２】
2015125949.tif 000013
【符号の説明】
【００７３】
１０・・・正極、２０・・・負極、１２・・・正極集電体、１４・・・正極活物質層、１８・・・セパレータ、２２・・・負極集電体、２４・・・負極活物質層、３０・・・発電要素、５０・・・ケース、５２・・・金属箔、５４・・・高分子膜、６０，６２・・・リード、１００・・・リチウムイオン二次電池
【図１】
2015125949.tif 000018
【図２】
2015125949.tif 000019
【図３】
2015125949.tif 000020
【図４】
2015125949.tif 000021